(57)【要約】      （修正有）【課題】風合いがウール１００％製品に匹敵する高級感を有し、水に濡れたり家庭用洗濯機で洗濯されたりしても乾燥後にしわができにくく、スチーム処理されてもコシやハリが劣化しにくい合繊混布地、及びこの合繊混布地が服地として用いられた洋服を提供する。【解決手段】ウール、ポリエステル繊維、及びアクリル系繊維が混紡された混紡糸からなるか又は混紡糸を主に含んで構成され、アクリル系繊維の平均繊度が０．５ｄｔｅｘ以上かつ１．４ｄｔｅｘ以下である合繊混布地である。合繊混布地での混紡糸では、ウールの含有量が３０重量％以上かつ７０重量％以下であり、ポリエステル繊維の含有量が２０重量％以上かつ５０重量％以下であり、アクリル系繊維の含有量が１０重量％以上かつ３０重量％以下であり得る。また、この布地を服地として含んでなる洋服である。【選択図】なし【特許請求の範囲】
【請求項１】
ウール、ポリエステル繊維、及びアクリル系繊維が混紡された混紡糸からなるか、又は前記混紡糸を主に含んで構成された合繊混布地であって、
前記アクリル系繊維の繊度が０．５ｄｔｅｘ以上かつ１．４ｄｔｅｘ以下であることを特徴とする合繊混布地。
【請求項２】
前記混紡糸において、前記ウールの含有量が３０重量％以上かつ７０重量％以下であり、前記ポリエステル繊維の含有量が２０重量％以上かつ５０重量％以下であり、前記アクリル系繊維の含有量が１０重量％以上かつ３０重量％以下である請求項１に記載された合繊混布地。
【請求項３】
前記混紡糸は双糸であり、該混紡糸の番手（メートル番手）は２／３６から２／１４０までである、請求項１または２のいずれか一項に記載された合繊混布地。
【請求項４】
前記混紡糸の下撚り係数（Ｔ／√Ｎで定義され、Ｔ：下撚り数、Ｎ：メートル番手）は８０以上かつ１２０以下であり、上撚り数は下撚り数の８０％以上かつ１３０％以下であり、前記混紡糸の上撚り方向は下撚り方向と同じである請求項３に記載された合繊混布地。
【請求項５】
布地を含んでなる洋服であって、
前記布地は、請求項１から請求項４までのいずれか一項に記載された合繊混布地からなるか又は前記合繊混布地を含有することを特徴とする洋服。
【発明の詳細な説明】
【技術分野】
【０００１】
本発明は、合繊混布地、及び前記合繊混布地が服地として用いられた洋服に関する。
【背景技術】
【０００２】
ウール１００％の服地は、良好な風合いを備えており、かつ、見た目に色感に深みがあり、品の良さを感じ、更に生地の表情が滑らかなのに立体感や深み感がある。このため、ウール１００％の服地を含んでなる紳士服地または婦人服地は、高級品として高い商品価値が認められている。ファインなウールを用いた強撚糸使いの服地は、特に高級感を有し、最も高い商品価値が認められている。
【０００３】
紳士服地等として良好な風合いとは、良好なドレープ性、良好な反撥性、独特な触感を一般にいう。ドレープ性は、包む物体や体型に沿って滑らかに包み込む性質である。反撥性は、手のひらに布を包み込むように軽くにぎったのちにその手を開いて開放したときに、はじけるように布が元に戻ることである。独特な触感は、ウール特有のぬめり感を有しつつもべたつきのないサラサラとした心地よい触感である。このように、ウール１００％の服地は良好な風合いと色感の深みという情緒に訴えた面での高級感を有し、高い商品価値が認められている。
【０００４】
なお、服地は着用時に曲げ変形に加えて引っ張り、せん断などの変形を受ける。良好なドレープ性は服地の適度な初期曲げ硬さに加えて初期引っ張り硬さ（ヤング率に相当）や、初期せん断硬さが低いことによりもたらされる。さらに良好な反撥性は初期曲げ変形、初期引っ張り、初期せん断変形からの弾性回復が良好であることによりもたらされる。このことは、例えば、同じ曲げ硬さを有する服地と紙とを比較すると、いっそう理解できる。
【０００５】
一方、ウール１００％の服地は、水に濡れたまま放置して乾燥させると、しわになる傾向がある。家庭用洗濯機で洗濯して乾かすと、しわになるという問題もある。また、原料のウールが合成繊維より高価であるため、ウール１００％の服地は高価である。このため、紳士服地等として、合繊との混紡糸を用いることが試みられてきた。洗濯性や濡れた後のしわについては、混紡糸の使用により解決される場合が多い。
【先行技術文献】
【特許文献】
【０００６】
【特許文献１】実開昭５９−１３７９３０号公報
【発明の概要】
【発明が解決しようとする課題】
【０００７】
しかし、従来の混紡糸で構成された合繊混服地では、ウール１００％の服地に特有な高級感のある風合いが合繊を混紡することにより損なわれるという問題があった。また、ウールとポリエステル繊維が混紡された混紡糸で構成された合繊混服地では、反撥性が不良となる場合が多い。ウールとアクリル系繊維が混紡された混紡糸で構成された合繊混服地では、アクリル系繊維が熱や外力で可塑的に変形しやすいため、製造時での仕上げ工程や家庭用洗濯機での洗濯により服地のコシやハリが劣化する傾向にある。ファインなウールを用いた強撚糸使いの服地では、水濡れや高湿度による（例えば縫製時の蒸気やアイロン等による）、寸法や表面外観の変化が発生するという問題がある。
【０００８】
特許文献１には、ウール、ポリエステル繊維、及びアクリル繊維の三者混紡糸からなる合繊混服地が記載されているが、この三者混紡糸を用いることによりウール１００％の服地に特有な高級感のある風合いを得る可能性については言及も示唆もない。
【０００９】
上記した問題に鑑み、本発明の課題は、風合いがウール１００％製品に匹敵する高級感を有し、水に濡れたり家庭用洗濯機で洗濯されたりしても乾燥後にしわができにくく、スチーム処理されてもコシやハリが劣化しにくい合繊混布地、及びこの布地を服地として用いた洋服を提供することである。
【課題を解決するための手段】
【００１０】
上記した課題を解決するために、本発明に係る合繊混布地は、ウール、ポリエステル繊維、及びアクリル系繊維が混紡された混紡糸からなるか、又は前記混紡糸を主に含んで構成された布地であって、前記アクリル系繊維の平均繊度が０．５ｄｔｅｘ以上かつ１．４ｄｔｅｘ以下である合繊混布地である。
【００１１】
本発明に係る合繊混布地では、前記混紡糸において、前記ウールの含有量が３０重量％以上かつ７０重量％以下であり、前記ポリエステル繊維の含有量が２０重量％以上かつ５０重量％以下であり、前記アクリル系繊維の含有量が１０重量％以上かつ３０重量％以下であり得る。
【００１２】
本発明に係る合繊混布地では、前記混紡糸の下撚り係数（Ｔ／√Ｎで定義され、Ｔ：下撚り数、Ｎ：メートル番手）は８０以上かつ１２０以下であり得る。
【００１３】
本発明に係る合繊混布地では、前記混紡糸は双糸であり、該混紡糸の番手（メートル番手）は２／３６から２／１２０までであり得る。
【００１４】
本発明に係る合繊混布地では、前記混紡糸の上撚り方向は下撚り方向と同じであり、上撚り数は下撚り数の８０％以上かつ１３０％以下であり得る。
【００１５】
本発明に係る洋服は、布地を含んでなる洋服であって、前記布地は上記いずれかに記載の前記合繊混布地からなるか又は該合繊混布地を含有することにある。
【発明の効果】
【００１６】
本発明に係る合繊混布地によれば、ウール、ポリエステル繊維、及び平均繊度が０．５ｄｔｅｘ以上かつ１．４ｄｔｅｘ以下である極細繊度のアクリル系繊維が混紡されてなる混紡糸を用いて製造されているため、風合いがウール１００％製品に匹敵する高級感のある布地が提供される。かかる布地ではウール以外にポリエステル繊維とアクリル系繊維が使用されているため、水に濡れたり家庭用洗濯機で洗濯されたりしても、乾燥後にしわになり難いものとなる。また、ポリエステル繊維以外に極細繊度の（マイクロ）アクリル系繊維が混紡されているため、反撥性が良好な布地となる。更に、熱や外力で可塑的に変形しやすいアクリル系繊維は極細繊度で構成されているため、たとえ熱や外力の影響を受けたとしても、布地のコシやハリに影響することはほとんどない。
【００１７】
すなわち、本発明に係る合繊混布地によれば、ウール服地特有の風合いや色の深みなどの情緒性にかかわる高付加価値性の実現と機能性（物性面）の安定化（水に濡れたり家庭用洗濯機で洗濯されたりしても、乾燥後にしわになりにくいこと）の両立が可能となる。しかもファインなウールを使わず、レギュラーなウールで対応できるので製造コストの軽減にもつながり、高級感のある布地を安価に提供できる。
【図面の簡単な説明】
【００１８】
【図１】本発明に係る合繊混布地に用いられる織物の一例での組織図を示す。
【発明を実施するための形態】
【００１９】
＜本発明に係る合繊混布地＞
本発明に係る合繊混布地（以下「本布地」ともいう。）は、ウール、ポリエステル繊維、及びアクリル系繊維が混紡された混紡糸からなるか、又は該混紡糸を主に含んで構成された合繊混布地である。本布地は該混紡糸を主成分としてなる織物または編物であり、主として洋服等の製造に用いられる。本明細書に記載された繊度は、その測定値にバラツキがある場合には平均繊度である。また、本明細書において％で表示するときは、重量％を意味する。本明細書に記載された撚り数は、ことわりのない場合には１ｍ当たりの撚り数を意味する。本布地について「主に含んで」とは、本布地での前記混紡糸の含有量が７０％以上であることを意味する。
【００２０】
本布地で用いられるポリエステル繊維として、例えば、ポリエチレンテレフタレート繊維、ポリブチレンテレフタレート繊維、又は共重合ポリエステル繊維などが挙げられる。
【００２１】
本布地で用いられるアクリル系繊維として、ポリアクリロニトリルを含有する一般的なアクリル系繊維が例示される。あるいは、アクリル系繊維は、例えば、アクリロニトリルと、塩化ビニルまたは塩化ビニリデンと、の共重合ポリマーであっても良い。この共重合ポリマーにおいてアクリロニトリルに由来する構成単位が占める重量は、例えば、３５％以上かつ８５％以下である。また、本布地で用いられるアクリル系繊維は、繊度が０．５ｄｔｅｘ以上かつ１．４ｄｔｅｘ以下であるアクリル系繊維（以下「極細ＡＣ繊維」という。）である。アクリル系繊維の繊度について、仮に、０．５ｄｔｅｘ未満である場合には繊維径が小さすぎるから製造過程での紡績工程でトラブルが発生しやすく、１．４ｄｔｅｘを超えて大きい場合には、アクリル系繊維の繊維径が大きすぎるからか、服地が曲げなどの変形から回復するときに良好な弾性回復性が得られにくく、したがって、良好な風合いの布地が得られない。
【００２２】
以上に説明した本布地の構成により、例えば、紳士服地、婦人服地として良好な風合いの服地が得られる。ウール、ポリエステル繊維、及び極細ＡＣ繊維が混紡された混紡糸（以下「本混紡糸」ともいう。）から成るか、又は本混紡糸を主に含んで構成された本布地において、良好な風合いが得られる理由は定かでないが、以下のように推察される。
【００２３】
一般的に、ウールとポリエステル繊維の混紡糸を用いて作られた布地では、布地のコシが向上し、また、家庭用洗濯機で洗濯可能となる場合があるが、反撥性（曲げなどの変形からの弾性回復性）がウール１００％の布地に比べて劣る。その理由として、ポリエステル繊維そのものは曲げ変形からの弾性回復性が良好な繊維であるが、布地は繊維集合体であり、布地が曲げなどの変形から回復するときにポリエステル繊維同士での摩擦が大きいため、布地では曲げなどの変形からの弾性回復が妨げられるものと考えられる。これに対して、本布地では、本混紡糸中で互いに隣接するポリエステル繊維同士の間に極細ＡＣ繊維が介在するため、ポリエステル繊維同士の間の摩擦がこの極細ＡＣ繊維によって軽減されるものと考えられる。このため、本布地では、布地の曲げなどの変形からの弾性回復が妨げられにくくなり、布地が曲げなどの変形から回復するときに良好な弾性回復性が得られるものと考えられる。
【００２４】
また、一般的にウール１００％の布地を製造する際には、仕上げ加工時にウールが膨潤して径が太くなり、その後に乾燥工程で乾燥させると繊維の配置が変わることなく繊維径が細くなるから、繊維間に隙間が生じると考えられる。このため、ウール１００％の布地では、曲げなどの変形から回復するときにウール繊維同士の摩擦が小さくなるから、布地の曲げなどの変形からの弾性回復が妨げられる度合が小さくなるものと推測される。ここで、本布地での極細ＡＣ繊維は、ウール１００％の布地での繊維間の隙間と同様の作用を果たしているものと推察される。一方、アクリル系繊維での繊度が１．４ｄｔｅｘを超えて大きい場合には、前述したポリエステル繊維間での摩擦を低減させる作用を発揮しにくくなるためか、布地が曲げなどの変形から回復するときに良好な弾性回復性が得られにくい。すなわち、本願発明者は、ウール１００％の布地に関して上述した膨潤と乾燥による隙間形成の作用に類似した作用が、本布地では極細ＡＣ繊維を混紡された混紡糸を用いることにより合繊混織物でも得られる、との仮説のもとに本発明に想到した。
【００２５】
さらに、ウール及び極細ＡＣ繊維と、本来、素材としては弾性回復性にすぐれるポリエステル繊維とを適度にブレンドすることにより、本発明を完成することができた。ポリエステル繊維のブレンドにより、雨などで服地が濡れたあとに乾燥すると目立つしわになるという問題も解消される。家庭用洗濯機での洗濯も可能となる。
【００２６】
さらに、本発明により、高価であるファインなウールを使わず、レギュラーなウールの使用が可能となり、原料コストの軽減にもつながり、かつ、ウール１００％の服地に特有な風合いや色の深みなどの情緒性にかかわる高付加価値性の実現と機能性（物性面）の安定化（耐洗濯性や耐しわ性）の両立が可能となった。
【００２７】
この風合いや色の深みなどの情緒性にかかわる高付加価値性は、本混紡糸でのウールとポリエステル繊維と極細ＡＣ繊維のブレンドに加えて、従来よりも強撚された本混紡糸を用いることにより、さらに高めることができることが見出された。その上、この強撚された本混紡糸（強撚糸）として、下撚方向と同じ方向に上撚りされた双糸を用いることにより、この情緒性にかかわる高付加価値性がさらにより高められることがわかった。
【００２８】
なお、ファインなウールを用いた強撚糸使いの服地では、特に高級感が認められることがあるが、高湿度による（例えば縫製時の蒸気やアイロン等による）寸法や表面外観の変化が発生するという問題がある。また、ウール１００％の服地では、強撚糸が用いられていることにより、適度なぬめり感とサラサラ感の両立を実現することがある程度は可能であるが、服地の表面にざらざらした凹凸感が避けられない。これに対して、本布地では、ウール、ポリエステル繊維、及び極細ＡＣ繊維が混紡された上述の強撚糸が用いられていることにより、適度なぬめり感とサラサラ感を両立させつつも布地の表面にざらざらした凹凸感が感じられない良好な風合いが得られるのである。
【００２９】
極細ＡＣ繊維は、極細で曲げ剛性が小さいため、本布地の全体での曲げ硬さに対する寄与が小さい。このため、本布地を製造する際の仕上げ工程での変形や洗濯などによる極細ＡＣ繊維の変形が、本布地の全体での曲げ硬さや反撥性に及ぼす影響が小さく、本布地では良好な反撥性やハリが維持されやすい。
【００３０】
本混紡糸の含有量が７０％以上かつ１００％未満である場合の本布地は、本発明の目的に反しない限り、本混紡糸と共に、含有量が０％よりも多くかつ３０％以下の範囲内でその他の糸を含んで構成された織物または編物であっても良い。その他の糸を構成する繊維として、例えば、合成繊維、再生繊維、半合成繊維、動物繊維、又は植物繊維などが挙げられる。合成繊維として、例えば、ナイロン繊維などのポリアミド系繊維、ポリプロピレン繊維などのポリオレフィン系繊維、又はポリビニル系繊維などが挙げられる。再生繊維として、例えばレーヨン等が挙げられる。動物繊維として、例えば、羊毛、獣毛、又は絹などが挙げられる。植物繊維として、例えば、綿繊維、又は麻繊維などが挙げられる。その他の糸は、例えば、合成繊維、再生繊維、半合成繊維、及び絹からなる群より選ばれた１種以上の繊維から成るフィラメント糸であっても良いし、極細ＡＣ繊維が混紡されることなく例示した繊維から選ばれた２種以上の繊維が混紡されて成るその他の混紡糸であっても良い。
【００３１】
本布地では、ウール１００％製品に匹敵する高級感を有し、洗濯して乾燥した後に更にしわができにくくする観点から、本混紡糸の含有量が、好ましくは９０％以上、さらに好ましくは９５％以上、さらにより好ましくは１００％である。
【００３２】
本混紡糸でのウールの混紡率が低すぎると、良好な風合いを得るための仕上げ加工などの工程条件を探るのに多大の時間や労力を要しかねない。この観点から、本混紡糸でのウールの含有量は、好ましくは３０％以上である。一方、布地の耐洗濯性や濡れたときなどの湿気の影響の受けにくさからみて、本混紡糸でのウールの含有量は、好ましくは７０％以下、さらにより好ましくは５０％以下である。本混紡糸でのウールの含有量が少ないほど本布地での原材料費が安価で済むため、原材料費を安価に抑えることと風合いを出すことを両立させる観点から、本混紡糸でのウールの混紡率が３０％以上かつ５０％以下であるのが、さらにより好ましい。
【００３３】
本混紡糸でのポリエステル繊維の含有量は、本布地に十分な防シワ性を付与する観点から、好ましくは２０％以上である。また、本混紡糸でのポリエステル繊維の含有量は、布地として十分な反撥性を付与する観点から、好ましくは５０％以下である。
【００３４】
本混紡糸での極細ＡＣ繊維の含有量は、本布地で反撥性を向上させやすい観点から、好ましくは１０％以上である。また、本布地に適度なコシを付与しやすい観点から、本混紡糸での極細ＡＣ繊維の含有量は、好ましくは３０％以下である。
【００３５】
上述したように、本布地で風合いが出やすく、原材料費を安価に抑えて、反撥性を向上させ、適度なコシを付与しやすい観点から、本混紡糸は、さらにより好ましくは、ウールの含有量が３０％以上かつ７０％以下であり、ポリエステル繊維の含有量が２０％以上かつ５０％以下であり、極細ＡＣ繊維の含有量が１０％以上かつ３０％以下である。
【００３６】
服地として十分な剛性を付与する観点から、本混紡糸でのポリエステル繊維の繊度は、好ましくは１．６ｄｔｅｘ以上である。また、服地として硬くなり過ぎるのを避ける観点から、本混紡糸でのポリエステル繊維の繊度は、好ましくは３．３ｄｔｅｘ以下である。つまり、服地として適切な硬さ（コシ）を付与する観点から、本混紡糸でのポリエステル繊維の繊度は、さらに好ましくは１．６ｄｔｅｘ以上かつ３．３ｄｔｅｘ以下である。
【００３７】
本混紡糸でのポリエステル繊維とアクリル系繊維は、いずれも複合繊維であってもよい。複合繊維とすることにより、ウールの特性に馴染みやすい性質を付与することができる。
【００３８】
本混紡糸は、本発明の目的に反しない限り、ウール、ポリエステル繊維、及び極細ＡＣ繊維と共に、その他の繊維が混紡されていても良く、この場合に本混紡糸でのその他の繊維の含有量は１０％以下である。例えば、本混紡糸は、ウールの含有量が３０％以上かつ７０％未満であり、ポリエステル繊維の含有量が２０％以上かつ５０％以下であり、極細ＡＣ繊維の含有量が１０％以上かつ３０％以下であり、その他の繊維の含有量が０％よりも多くかつ１０％以下であるのが好ましい。その他の繊維として、例えば、合成繊維、再生繊維、半合成繊維、羊毛以外の動物繊維、又は植物繊維などが挙げられる。本布地では、このように本混紡糸にその他の繊維を混紡させて使用することを妨げるものではない。
【００３９】
これらウール、ポリエステル繊維、極細ＡＣ繊維、及び必要に応じてその他の繊維が上記範囲内で混紡され、本混紡糸が作られる。本混紡糸を用いて織物あるいは編物を織るための紡績糸が作られるが、紡績糸（単糸）の平均断面繊維本数が３０本以上になるように選択されることが紡績性のうえで好ましい。
【００４０】
本混紡糸（単糸）の撚り数をＴ（単位「Ｔ／ｍ」）、メートル番手をＮとすると、撚り係数はＴ／√Ｎで定義される。単糸に強度が付与されやすく、本布地に十分なコシが付与されやすい観点から、撚り係数が８０以上となるように撚りが掛けられるのが好ましい。また、本布地の表面が荒くなり風合いが悪くなるのを避ける観点から、撚り係数が１２０以下となるように撚りが掛けられるのが好ましい。単糸の撚り方向は、Ｚ撚り、Ｓ撚りのいずれでも良い。
【００４１】
上記した単糸を２本合わせて、更に撚りを掛けるのが好ましい。得られた本混紡糸（双糸）の番手表示（メートル番手）は、薄手の服地が高級感に富むという感覚的な高級感を本布地で満たしやすい観点から、さらに好ましくは２／３６から２／１４０まで、さらにより好ましくは２／７０から２／１００までである（ここで、「２」は双糸であることを示す。）。これよりも細番手の糸は、ウール原料の制約などから極めて高価になりやすい。本混紡糸（双糸）は、これらの番手表示の範囲内であれば、番手表示が異なる単糸を２本合わされて更に撚りを掛けられたものであっても良い。
【００４２】
本布地の表面でサラサラ感を感じやすくする観点から、本混紡糸（双糸）の上撚り方向が下撚り方向と同じであることが好ましい（Ｚ−Ｚ撚り又はＳ−Ｓ撚り）。このとき、上撚り数は下撚り数の８０％以上が好ましい。なお、上撚り数が下撚り数の８０％を下回ると、見た目に色感の立体感や深み感が不十分となる場合がある。一方、布地での表面の凹凸が顕著になりザラザラして適度なぬめり感が失われるのを避ける観点から、上撚り数は下撚り数の１３０％以下が好ましい。番手表示が異なる単糸を２本合わせて撚りをかけられた場合の本混紡糸（双糸）については、単糸の撚り数の平均値を混紡糸（双糸）の下撚り数とみなす。
【００４３】
上述の撚り構成において、下撚り方向と上撚り方向が異なると上撚りにより単糸の撚り（下撚り）が戻され、糸のしまりが弱くなる。下撚り方向と上撚り方向同じであると単糸の状態に比べて糸のしまりが強くなる。本発明においては、双糸構造におけるこのしまりが双糸構造と相俟ってさらさらとした良好な風合いを得るうえで好ましいことが見出されたのである。
【００４４】
本布地では、撚り数を上記した範囲で強撚とすることにより、さらっとしてかつべたつき感のない適度のぬめり感のあるより良好なウール服地特有の風合いや色の深みのある織物または編物が得られる。なお、この色の深みは上記した範囲での強撚と、極細ＡＣ繊維の使用とによりもたらされるものと考えられる。また、本布地では、湿潤や高湿度による（例えば縫製時の蒸気やアイロン等による）、寸法や表面外観の変化が発生する問題がほとんどない。
【００４５】
本布地においては、上述の態様で強撚された本混紡糸（双糸）を用いて織られた織物が好ましい。織物の組織は三原組織、及びその変化組織から選択することができる。すなわち、織組織としては一般的な三原組織である平織、斜文織、及び朱子織からなる群より選択されるか、最終製品（洋服など）の用途などから適切な織組織を得るために任意の変化組織から選択される。織られた布地のカバーファクターＫは、次式で表される。
【００４６】
【数１】
2020029638.tif 000002
Ｋ１：たて糸の織密度（本／２．５４ｃｍ）／√たて糸のメートル番手（糸の線密度（ｇ／ｍ）の逆数）
Ｋ２：よこ糸の織密度（本／２．５４ｃｍ）／√よこ糸のメートル番手（糸の線密度（ｇ／ｍ）の逆数）
【００４７】
本布地では、服地として適切な硬さ（コシ）が付与されやすい観点などや、製織性に優れる観点から、上記したカバーファクターＫが６以上かつ１３以下であるのが好ましい。
【００４８】
本布地は、ウール１００％の服地よりも原材料費が安価に抑えられているにも関わらず、風合いがウール１００％製品に匹敵する高級感を有する観点から、紳士服地や婦人服地として用いられるのが好ましい。また、本布地は、さらさらとした感触の点から、主に春夏用に用いられる洋服の服地として用いられるのが好ましい。
【００４９】
＜本発明に係る洋服＞
本発明に係る洋服（以下「本洋服」という。）は、本発明に係る布地を用いて得られる。すなわち、本洋服は本発明に係る布地を含んでなる洋服である。なお、洋服とは、西洋風の衣服（身にまとう物）である。洋服として、例えば、トップス、ズボン、スカート、ドレス、背広、制服、又はアウターウェアなどが例示される。
【００５０】
その他、本発明は、その趣旨を逸脱しない範囲で当業者の知識に基づいて種々なる改良、修正または変形を加えた態様で実施できる。また、同一の作用または効果が生じる範囲内で、いずれかの発明特定事項を他の技術に置換した形態で実施しても良い。
【実施例】
【００５１】
ウール、及びポリエステル繊維の各々については、常法により製造された染トップを用いた。極細ＡＣ繊維については、トウをコンバータでスライバー化し、その後トップメークし、トップ染して染トップを得た。これらトップをミキシングした後、通常の梳毛紡績の工程により精紡、合糸、加撚して極細ＡＣ繊維を得た。以上は、いずれも常法によるので詳しい説明を省略する。
【００５２】
＜実施例１＞
ウールとして、繊維径が１８．５μｍグレードのものを準備した。ポリエステル繊維として、繊度が２．２ｄｔｅｘであるポリエチレンテレフタレートステープルを準備した。極細ＡＣ繊維として繊度が１．１ｄｔｅｘであるアクリル繊維トウを準備した。これらの繊維を原料として用いて前述の工程により、ウールの含有量が３５％、ポリエステル繊維の含有量が４０％、及び極細ＡＣ繊維の含有量が２５％となるように混紡して、メートル番手１／８０、撚り数がＺ  １，０００Ｔ／ｍの単糸を得た。この単糸２本を合糸し、更にＺ撚りに１ｍあたり１，１００回加撚して（上撚り数  Ｚ  １，１００Ｔ／ｍ）、混紡糸（双糸）を得た。
【００５３】
上記した混紡糸（双糸）を用いて、図１に示す組織図にしたがって製織し、常法により織物仕上げ加工を行い、実施例１に係る布地を得た。実施例１に係る布地において、布地の目付は２１１ｇ／ｍ２であり、たて糸密度は９１本／２．５４ｃｍであり、よこ糸密度は７７本／２．５４ｃｍであった。
【００５４】
＜実施例２＞
実施例１と同じ素材と混紡率（混紡糸での各繊維の含有量が同じ）により、メートル番手が１／８０である混紡糸を得た（下撚り数  Ｓ  １，０００Ｔ／ｍ）。この混紡糸２本を合糸して、Ｓ撚りに１ｍあたり１，１００回加撚した（上撚り数  Ｓ  １，１００Ｔ／ｍ）。得られた混紡糸（双糸）を用いて、実施例１と同様に布地を織ることにより、実施例２に係る布地を得た。
【００５５】
実施例１及び実施例２で得られた布地は、いずれも反撥性が良好であり、ウール１００％の服地と同等の良好な風合いを有していた。また、これらの布地は、ウール１００％の服地に特有な触感のように、表面に特有なぬめり感を有しつつもベタツキのないサラサラとした心地よい触感を有し、かつ、ウール１００％の服地に特有な色の深みと同等の色の深みがあった。このため、実施例１及び実施例２で得られた布地は、春夏向けの紳士用または婦人用の服地として好適なものになっていた。これら布地では、縫製時の蒸気やアイロンにより寸法や表面外観の変化が発生することによる問題が生じなかった。
【００５６】
＜比較例１＞
実施例１と同様のウール及びポリエステル繊維を用いたが、実施例１での極細ＡＣ繊維トウの代わりに、繊度が２．２ｄｔｅｘであるアクリル系繊維トウを用いた。これら繊維を、実施例１と同様の割合で混紡し、実施例１と同様の糸番手、撚り構成の双糸を得た。この双糸を用いて実施例１に準じて織り、比較例１に係る布地を得た。
【００５７】
実施例１及び実施例２と比べて、比較例１に係る布地では反撥性が劣っていた。また、比較例１に係る布地では、ウール１００％の服地に特有な触感、特有のぬめり感、及びベタツキのないサラサラとした心地よい触感が得られていなかった。比較例１に係る布地では、ウール１００％の服地に特有な色の深みと同等の色の深みも得られていなかった。これらの実験結果から、アクリル系繊維として極細ＡＣ繊維が混紡された本混紡糸の有用性を本発明者は見出した。
【産業上の利用可能性】
【００５８】
本布地は、洋服の素材として用いられるのに限らず、高級服地を用いた高付加価値ファッションの素材としても用いることができる。
【図１】
2020029638.tif 000003
【手続補正書】
【提出日】平成31年4月24日(2019.4.24)
【手続補正１】
【補正対象書類名】特許請求の範囲
【補正対象項目名】全文
【補正方法】変更
【補正の内容】
【特許請求の範囲】
【請求項１】
ウール、ポリエステル繊維、及びアクリル系繊維を含む３種以上の繊維が混紡された混紡糸からなる織物であるか、又は前記混紡糸を主に含んで構成された織物である合繊混布地であって、
前記混紡糸は、前記３種以上の繊維が混合されて該混紡糸の長手方向にわたり所定の混合比で概ね均一に分布するように混紡されて成り、該混紡糸における前記ウールと前記ポリエステル繊維と前記アクリル系繊維の合計の含有量が９０重量％以上かつ１００重量％以下であり、
前記アクリル系繊維の繊度が０．５ｄｔｅｘ以上かつ１．４ｄｔｅｘ以下であることを特徴とする合繊混布地。
【請求項２】
前記混紡糸において、前記ウールの含有量が３０重量％以上かつ７０重量％以下であり、前記ポリエステル繊維の含有量が２０重量％以上かつ５０重量％以下であり、前記アクリル系繊維の含有量が１０重量％以上かつ３０重量％以下である請求項１に記載された合繊混布地。
【請求項３】
前記混紡糸は双糸であり、該混紡糸の番手（メートル番手）は２／３６から２／１４０までである、請求項１または請求項２に記載された合繊混布地。
【請求項４】
前記混紡糸は双糸であり、該混紡糸の番手（メートル番手）は２／３６から２／１４０までであり、該混紡糸の下撚り係数（Ｔ／√Ｎで定義され、Ｔ：下撚り数、Ｎ：メートル番手）は８０以上かつ１２０以下であり、該混紡糸の上撚り数は下撚り数の８０％以上かつ１３０％以下であり、該混紡糸の上撚り方向は下撚り方向と同じである請求項１または請求項２に記載された合繊混布地。
【請求項５】
布地を含んでなる洋服であって、
前記布地は、請求項１から請求項４までのいずれか一項に記載された合繊混布地からなるか又は前記合繊混布地を含有することを特徴とする洋服。
【手続補正２】
【補正対象書類名】明細書
【補正対象項目名】００１９
【補正方法】変更
【補正の内容】
【００１９】
＜本発明に係る合繊混布地＞
本発明に係る合繊混布地（以下「本布地」ともいう。）は、ウール、ポリエステル繊維、及びアクリル系繊維が混紡された混紡糸からなるか、又は該混紡糸を主に含んで構成された合繊混布地である。本布地は該混紡糸を主成分としてなる織物であり、主として洋服等の製造に用いられる。本明細書に記載された繊度は、その測定値にバラツキがある場合には平均繊度である。また、本明細書において％で表示するときは、重量％を意味する。本明細書に記載された撚り数は、ことわりのない場合には１ｍ当たりの撚り数を意味する。本布地について「主に含んで」とは、本布地での前記混紡糸の含有量が７０％以上であることを意味する。
【手続補正３】
【補正対象書類名】明細書
【補正対象項目名】００３０
【補正方法】変更
【補正の内容】
【００３０】
本混紡糸の含有量が７０％以上かつ１００％未満である場合の本布地は、本発明の目的に反しない限り、本混紡糸と共に、含有量が０％よりも多くかつ３０％以下の範囲内でその他の糸を含んで構成された織物であっても良い。その他の糸を構成する繊維として、例えば、合成繊維、再生繊維、半合成繊維、動物繊維、又は植物繊維などが挙げられる。合成繊維として、例えば、ナイロン繊維などのポリアミド系繊維、ポリプロピレン繊維などのポリオレフィン系繊維、又はポリビニル系繊維などが挙げられる。再生繊維として、例えばレーヨン等が挙げられる。動物繊維として、例えば、羊毛、獣毛、又は絹などが挙げられる。植物繊維として、例えば、綿繊維、又は麻繊維などが挙げられる。その他の糸は、例えば、合成繊維、再生繊維、半合成繊維、及び絹からなる群より選ばれた１種以上の繊維から成るフィラメント糸であっても良いし、極細ＡＣ繊維が混紡されることなく例示した繊維から選ばれた２種以上の繊維が混紡されて成るその他の混紡糸であっても良い。
【手続補正４】
【補正対象書類名】明細書
【補正対象項目名】００３９
【補正方法】変更
【補正の内容】
【００３９】
これらウール、ポリエステル繊維、極細ＡＣ繊維、及び必要に応じてその他の繊維が上記範囲内で混紡され、本混紡糸が作られる。本混紡糸を用いて織物を織るための紡績糸が作られるが、紡績糸（単糸）の平均断面繊維本数が３０本以上になるように選択されることが紡績性のうえで好ましい。
【手続補正５】
【補正対象書類名】明細書
【補正対象項目名】００４４
【補正方法】変更
【補正の内容】
【００４４】
本布地では、撚り数を上記した範囲で強撚とすることにより、さらっとしてかつべたつき感のない適度のぬめり感のあるより良好なウール服地特有の風合いや色の深みのある織物が得られる。なお、この色の深みは上記した範囲での強撚と、極細ＡＣ繊維の使用とによりもたらされるものと考えられる。また、本布地では、湿潤や高湿度による（例えば縫製時の蒸気やアイロン等による）、寸法や表面外観の変化が発生する問題がほとんどない。